潜熱蓄熱材が封入されたマイクロカプセル、該マイクロカプセルが分散された基剤及び防錆剤を含有する冷却液組成物であって、該基剤が80~84エチレングリコール水溶液であり、該マイクロカプセルが凹状であり、該マイクロカプセルを、基剤100質量部に対して、5~15質量部含有し、該防錆剤として、基剤100質量部に対して、アルミ防錆剤を0.1~0.5質量部、鉄防錆剤を3~5質量部、及び銅防錆剤を0.1~0.5質量部含有することを特徴とする上記冷却液組成物。潜熱蓄熱材がパラフィンワックスである、請求項1に記載の冷却液組成物。本発明は、早期暖気性及び温間運転域における冷却性に優れ、かつ、非引火性及び防食性である冷却液組成物を提供することを課題とする。本発明は以下の発明を包含する。1潜熱蓄熱材が封入されたマイクロカプセル、該マイクロカプセルが分散された基剤及び防錆剤を含有する冷却液組成物であって、該基剤が80~84エチレングリコール水溶液であり、該マイクロカプセルが凹状であり、該マイクロカプセルを、基剤100質量部に対して、5~15質量部含有し、該防錆剤として、基剤100質量部に対して、アルミ防錆剤を0.1~0.5質量部、鉄防錆剤を3~5質量部、及び銅防錆剤を0.1~0.5質量部含有することを特徴とする上記冷却液組成物。2潜熱蓄熱材がパラフィンワックスである、上記1に記載の冷却液組成物。本発明の冷却液組成物は、早期暖気性及び温間運転域における冷却性に優れ、かつ、非引火性及び防食性であるため、特に自動車のエンジン冷却液に適する。本発明の冷却液組成物は、潜熱蓄熱材が封入されたマイクロカプセルが凹状であることを特徴とする。これによりマイクロカプセルの表面積が大きくなるため、潜熱蓄熱材の過冷却温度幅が狭くなり、融解、凝固時の熱伝導性が向上する。本発明の冷却液組成物は、潜熱蓄熱材が封入されたマイクロカプセルを含有する。これにより、温間運転域の熱輸送量が大きくなるため、本発明の冷却液組成物は冷却性能に優れる。本発明の冷却液組成物は、高温時90°Cの比熱が従来の冷却液50エチレングリコール水溶液の比熱3.6kJ/kg以上である。上記潜熱蓄熱材は、周囲から熱を吸収するときは相転移して熱を潜熱として蓄え、周囲に熱を放出するときは相転移して潜熱を放出するものである。潜熱蓄熱材としては、例えば、硫酸ナトリウム水和物、チオ硫酸ナトリウム水和物、塩化カルシウム水和物等の無機物、ヘキサデカン、オクタデカン等の脂肪族炭化水素、ステアリン酸、酢酸ナトリウム水和物等の高級脂肪酸又はその塩、オレイン酸アミド等のアミド化合物、パルミチン酸イソプロピル、ステアリン酸ブチル等のエステル化合物、ステアリルアルコール等のアルコール類、パラフィンワックス、又は、ポリエチレンオキシド、ポリエステル、ポリアミド、ポリオレフィンのオリゴマー等の有機物、エリスリトール、スレイトール、キシリトール、マンニトール等の糖アルコール類を挙げることができる。これらは、単独で又は2種以上組み合わせて使用できる。これらの中では、融点が実際に使用される温度域である80°Cから100°Cの範囲内にあることから、パラフィンワックス、スレイトール、キシリトールが好ましく、パラフィンワックスが特に好ましい。また、潜熱が大きい潜熱蓄熱材を用いることが好ましく、例えば潜熱が150J/g以上である潜熱蓄熱材を使用することが好ましい。上記マイクロカプセルの形状は凹状である。ここで、凹状とは、マイクロカプセルの表面積が球状である場合に対して増大する形状であれば特に限定されず、例えば扁平状の形状が挙げられる。マイクロカプセルの表面積の増大により、潜熱蓄熱材の過冷却温度幅が狭くなり、融解、凝固時の熱伝導性が向上する。上記マイクロカプセルの長径は5~100μmであることが好ましく、10~20μmであることが特に好ましい。上記マイクロカプセルの短径は2~50μmであることが好ましく、2~5μmであることが特に好ましい。上記マイクロカプセルの長径と短径の比は、1:2~1:50であることが好ましく、1:2~1:10であることが特に好ましい。また、上記マイクロカプセルの厚さは0.1~5μmであることが好ましく、0.5~1μmであることが特に好ましい。上記凹状のマイクロカプセルは、界面重合法により製造することができる。界面重合法は、疎水性モノマーと親水性モノマーが組み合わさりエマルション液滴界面での化学反応を利用して、壁膜を成膜するものである。具体的な一例としては、油溶性モノマー、潜熱蓄熱材および相溶性溶媒を均一に混合した油相プレミックスと、油溶性モノマーと反応して膜を形成するための水溶性モノマーと乳化分散剤、低温側液体PWで固定温度を測定し、高温側液体の放熱量Qhを低温側液体の受熱量Qcとして評価したここで、Qh=ChWh△Th、QcCcWc△Tcである。測定は温度安定後に10分間行い、平均温度から比熱Chを以下の式:Ch=CcWcΔTc/により算出した。<凍結温度>JISK2234凍結温度に準拠して測定した。<金属防食試験>JISK2234金属腐食試験に準拠して、アルミニウム合金、鋳鉄、黄銅の接触腐食試験を行った。実施例1~8及び比較例1~10の冷却液組成物の各試料について原液を750ml、88±2°Cに保持した中に、上記金属の試験片を336時間浸漬した。浸漬中、空気を100ml分の流量で吹き込んだ。上記試験片の質量変化を測定した。<引火点>TSK2601G引火点試験法に準拠して測定した。クリーブランド開放式で測定した。<粘度>デジタルB型粘度計東京計器製を用い、液温、回転数60rpmにてローターNo.1を使用して測定した。<過冷却温度幅>DSC測定装置エスアイアイアナノテクノロジー社製FPD-6200型にて、融点、凝固点を測定した。<再分散性>マイクロカプセル化した潜熱蓄熱材を含む冷却液実施例1~8及び比較例3~10の冷却液組成物20mlを、25ml共栓付試験管に入れ、24時間静置した。24時間後、試験管を傾けて冷却液の流動性を目視で確認した。表1に、実施例1~8及び比較例1~10の冷却液組成物の測定結果を示す。上記測定結果に対する評価を表2に示す。評価基準低温時比熱:2.7kJ/kg20°C以下:○、超える:×高温時比熱:3.6kJ/kg90°C以上:○、未満:×凍結温度:○:≦-35.0°C<:×金属防食性:JISK2234に準拠引火点:○:引火点なし非危険物、×:引火点あり粘度:○:<0.07P.s40°C≦:×過冷却温度幅:球状マイクロカプセル比較例10と比較して優れる:○、劣る:×再分散性:振とう後流動性あり:○、振とう後流動性なし:×表1及び2の結果より、実施例1~8の冷却液組成物は、低温、高温時の比熱、凍結温度、金属防食性、引火点、粘度、過冷却温度幅及び再分散性の全てにおいて優れることがわかる。比較例1、3及び5の冷却液組成物は、エチレングリコール濃度が低いために、低温時比熱が低く、評価基準を満たさない。比較例2の冷却液組成物は、マイクロカプセルが配合されていないため、高温時比熱が低く評価基準を満たさない。比較例4の冷却液組成物は、エチレングリコール濃度が高いため、引火点が発生した。比較例6の冷却液組成物は、マイクロカプセル配合量が多いため、粘性が高く、評価基準を満たさない。比較例7、8及び9の冷却液組成物は、金属防錆剤が配合されていないため、金属試験片の質量が減少し評価基準を満たさない。比較例10の冷却液組成物球状マイクロカプセルは、過冷却温度幅が大きく、また、再分散性において凝集が見られ、流動性が得られない結果であった。